(57)【要約】      （修正有）【課題】布に殺生物銀材料及び向上した柔軟性、並びに洗濯による殺生物銀材料の除去に対する向上した耐性を提供する。【解決手段】（ｉ）銀イオンとコポリマーとの複合体、および（ｉｉ）分散したアミン官能性柔軟剤を含む、布を処理するのに有用な水性組成物であって、前記コポリマーが、（ａ）少なくとも１つの窒素原子を有する不飽和もしくは芳香族複素環式基から選択される置換基を有するエチレン性不飽和化合物である１種以上のモノマーＸの重合単位を６０〜９５重量％、並びに（ｂ）カルボン酸、有機硫酸、スルホン酸、ホスホン酸、エチレンオキシドの重合単位を含むエステル、並びにこれらの混合物から選択されるエチレン性不飽和化合物である１種以上のモノマーＹの重合単位を５〜４０重量％含む、水性組成物で布を処理する。【選択図】なし【特許請求の範囲】
【請求項１】
（ｉ）銀イオンとコポリマーとの複合体、および
（ｉｉ）分散したアミン官能性柔軟剤
を含む、布を処理するのに有用な水性組成物であって、
前記コポリマーが、
（ａ）少なくとも１つの窒素原子を有する不飽和もしくは芳香族複素環式基から選択される置換基を有するエチレン性不飽和化合物である１種以上のモノマーＸの重合単位を６０〜９５重量％、並びに
（ｂ）カルボン酸、有機硫酸、スルホン酸、ホスホン酸、エチレンオキシドの重合単位を含むエステル、並びにこれらの混合物から選択されるエチレン性不飽和化合物である１種以上のモノマーＹの重合単位を５〜４０重量％含む、
水性組成物。
【請求項２】
前記組成物が３〜７のｐＨを有する請求項１に記載の組成物。
【請求項３】
モノマーＸがＮ−ビニルイミダゾールである請求項２に記載の組成物。
【請求項４】
前記アミン官能性柔軟剤がシリコーンポリマーである請求項１に記載の組成物。
【請求項５】
布を請求項１の組成物とｐＨ３〜７で接触させることを含む、布を処理する方法。
【発明の詳細な説明】
【技術分野】
【０００１】
本発明は布を処理するのに有用な組成物に関する。この組成物は銀ポリマー複合体および柔軟剤を含み、これらは布に導入されて処理された布を提供する。
【背景技術】
【０００２】
米国特許出願公開第２０１０／０２２９３１１号は布を処理するのに有用な組成物を記載する。米国特許出願公開第２０１０／０２２９３１１号に記載される組成物は銀−ポリマー複合体並びに様々な任意の追加の成分を含む。米国特許出願公開第２０１０／０２２９３１１号の開示はその文献に記載された布処理剤が洗濯による除去に耐性であるかどうかの問題を論じていない。
【先行技術文献】
【特許文献】
【０００３】
【特許文献１】米国特許出願公開第２０１０／０２２９３１１号明細書
【発明の概要】
【発明が解決しようとする課題】
【０００４】
本発明によって取り組まれる課題は布に殺生物銀材料を導入することができ、布に向上した柔軟性を提供することができ、並びに洗濯による殺生物銀材料の除去に対する向上した耐性を提供することができる組成物を提供することである。
【課題を解決するための手段】
【０００５】
本発明は以下のように特定される。
本発明は、布処理に有用な組成物に関する。一形態においては、本発明は、
（ｉ）銀イオンとコポリマーとの複合体、および
（ｉｉ）分散したアミン官能性柔軟剤
を含む、布を処理するのに有用な水性組成物であって、
前記コポリマーが、（ａ）少なくとも１つの窒素原子を有する不飽和もしくは芳香族複素環式基から選択される置換基を有するエチレン性不飽和化合物である１種以上のモノマーＸの重合単位を６０〜９５重量％、並びに（ｂ）カルボン酸、有機硫酸、スルホン酸、ホスホン酸、エチレンオキシドの重合単位を含むエステル、並びにこれらの混合物から選択されるエチレン性不飽和化合物である１種以上のモノマーＹの重合単位を５〜４０重量％含む、
水性組成物を提供する。
別の形態においては、本発明は布を請求項１の組成物とｐＨ３〜７で接触させることを含む、布を処理する方法を提供する。
【発明を実施するための形態】
【０００６】
本明細書および特許請求の範囲において使用される場合、用語「コポリマー」とは少なくとも２種の異なるモノマーが重合されたポリマーをいう。他に特定されない限りは、本明細書における全てのパーセンテージは重量基準（重量％）である。モノマーのパーセンテージは全コポリマー重量を基準にする。
【０００７】
本明細書および特許請求の範囲において使用される場合、用語「水性」とは水、および水と水混和性溶媒とから実質的に構成される混合物を意味する。
【０００８】
本明細書および特許請求の範囲において使用される場合、ある材料が「分散した」と称される場合には、その材料は連続液体媒体全体にわたって分布している相対的に小さな、離散した粒子の形態で存在していることを意味する。その分散した粒子のメジアン粒子サイズは５ナノメートル〜１０ナノメートルである。この粒子は、固体もしくは液体またはその組み合わせであってよい。「分散した」と見なされる粒子は沈降せず、すなわち、分散した粒子を含む組成物が２５℃で２４時間静置される場合には、全ての粒子の重量を基準にして５０重量％以上の粒子が連続液体媒体全体にわたって分散したまま（すなわち、それら粒子は底に沈降せずかつ表面に浮き上がらない）である。粒子が沈降に抵抗するのを助けるために、分散助剤、例えば、分散剤、界面活性剤、乳化剤、溶解剤もしくはこれらの混合物などが使用されうる。
【０００９】
分散した材料は連続液体媒体中に可溶性ではない。すなわち、分散した材料の連続液体媒体中、２０℃での可溶性は連続液体媒体の重量を基準にして０．１重量％以下である。材料の個々の分子が連続液体媒体全体にわたって分布している場合には、本明細書においてはその材料は溶解したと称され、本明細書においては分散したとは称されない。
【００１０】
本明細書および特許請求の範囲において使用される場合、用語「布（ｆａｂｒｉｃ）」は繊維から製造された布地を意味する。布は織物であっても、不織物であってもよい。本発明に従った処理に適する布には、例えば、絹、綿、ウール、亜麻、毛皮、髪の毛、セルロース、ラミー、麻、リンネル、木材パルプ、ポリオレフィン、例えば、ポリエチレン、ポリプロピレンおよびポリブチレン；ハロゲン化ポリマー、例えば、ポリ塩化ビニル；ポリアラミド、例えば、ポリ−ｐ−フェニレンテレフタルラミド（例えば、デュポンから入手可能なＫＥＶＬＡＲ登録商標繊維）、ポリ−ｍ−フェニレンテレフタラミド（例えば、デュポンから入手可能なＮＯＭＥＸ登録商標繊維）；メラミンおよびメラミン誘導体（例えば、Ｂａｓｏｆｉｌ  Ｆｉｂｅｒｓ，ＬＬＣから入手可能なＢＡＳＯＦＩＬ登録商標繊維）；ポリエステル、例えば、ポリエチレンテレフタラート、ポリエステル／ポリエーテル；ポリアミド、例えば、ナイロン６およびナイロン６，６；ポリウレタン、例えば、Ｎｏｖｅｏｎから入手可能なＴＥＣＯＰＨＩＬＩＣ（登録商標）脂肪族熱可塑性ポリウレタン；アセタート；レーヨンアクリル；並びにこれらの組み合わせをはじめとする何らかの組成の繊維もしくは繊維の組合わせから製造された布が挙げられる。好ましい布には、綿、ポリエステル、綿−ポリエステルブレンドおよびポリオレフィンが挙げられる。本発明の好ましい実施形態においては、布は、布の重量を基準にして少なくとも４０重量％のポリエステル繊維を含む。より好ましくは、ポリエステル繊維の量が布の重量を基準にして少なくとも５０重量％、より好ましくは少なくとも６０重量％、より好ましくは少なくとも７０重量％、より好ましくは少なくとも８０重量％、より好ましくは少なくとも９０重量％である繊維である。
【００１１】
本明細書および特許請求の範囲において使用される場合、アクリル、アクリラート、アクリルアミドなどの別の用語が後に続く用語「（メタ）」の使用は例えば、アクリルおよびメタクリルの双方；アクリラートおよびメタクリラートの双方；アクリルアミドおよびメタクリルアミドの双方；などをいう。
【００１２】
本発明のコポリマーのガラス転移温度（Ｔｇ）は、熱フロー対温度遷移における中点をＴｇ値として採用する示差走査熱量測定（ＤＳＣ）によって測定されうる。
【００１３】
本明細書において使用される場合、ある材料の量が特定の重量％以下であることの表示は、その特定の材料の量がゼロであるか、そうでなければ、その特定の重量％に等しいかもしくはそれ未満のゼロでない量である。
【００１４】
本発明の好ましい実施形態においては、コポリマーは少なくとも２０重量％、より好ましくは少なくとも３０重量％、より好ましくは少なくとも４０重量％、より好ましくは少なくとも５０重量％のモノマーＸの単位を含む。好ましい実施形態においては、コポリマーは９２重量％以下、より好ましくは９０重量％以下、より好ましくは８８重量％以下、より好ましくは８０重量％以下、より好ましくは７５重量％以下、より好ましくは７０重量％以下のモノマーＸの単位を含む。
【００１５】
好ましい実施形態においては、コポリマーは６０重量％以下、より好ましくは５５重量％以下、より好ましくは５０重量％以下、より好ましくは４５重量％以下のモノマーＹの単位を含む。好ましい実施形態においては、コポリマーは少なくとも１０重量％、より好ましくは少なくとも１８重量％、より好ましくは少なくとも２５重量％、より好ましくは少なくとも３０重量％、より好ましくは少なくとも３５重量％を含む。
【００１６】
本発明の好ましい実施形態においては、モノマーＸはビニルイミダゾール、ビニルイミダゾリン、ビニルピリジン、ビニルピロール、これらの誘導体およびこれらの組み合わせから選択される。より好ましい実施形態においては、モノマーＸはビニルイミダゾール、ビニルピリジン、これらの誘導体およびこれらの組み合わせから選択される。より好ましい実施形態においては、モノマーＸはＮ−ビニルイミダゾール、２−ビニルピリジン、４−ビニルピリジンおよびこれらの組み合わせから選択される。最も好ましい実施形態においては、モノマーＸはＮ−ビニルイミダゾール（ＶＩ）である。
【００１７】
本発明の好ましい実施形態においては、モノマーＹはカルボン酸、有機硫酸、スルホン酸、ホスホン酸、エチレンオキシドの重合単位のエステル、およびこれらの組み合わせから選択される。本発明のより好ましい実施形態においては、エチレンオキシドの重合単位を含むエステルは、少なくとも２単位、より好ましくは少なくとも３単位、より好ましくは少なくとも４単位、より好ましくは少なくとも５単位、より好ましくは少なくとも６単位のエチレンオキシドを含む。重合されたエチレンオキシド単位の数は、重合されたエチレンオキシド鎖のＭｎ（すなわち、数平均分子量）から計算される。本発明の好ましい実施形態においては、エチレンオキシドの重合単位のエステルは（メタ）アクリロイルエステルである。本発明の好ましい実施形態においては、エチレンオキシドの重合単位は、一方の末端上がＣ１−Ｃ６アルキル基でキャップされる。本発明の好ましい実施形態においては、エチレンオキシドの重合単位は１００以上のＭｎを有し、より好ましくは２００以上であり、より好ましくは２５０以上であり、より好ましくは３００以上である。本発明の好ましい実施形態においては、エチレンオキシドの重合単位は、３０００以下のＭｎを有し、より好ましくは１０００以下であり、より好ましくは６００以下であり、より好ましくは５００以下である。
【００１８】
本発明のある実施形態においては、モノマーＹはアクリル酸（ＡＡ）、メタクリル酸（ＭＡＡ）、イタコン酸、マレイン酸、フマル酸、２−アクリルアミド−２−メチルプロパンスルホン酸、およびそのナトリウム塩、並びにこれらの組み合わせから選択される。これらの実施形態のいくつかの形態においては、コポリマーは他のエチレン性不飽和モノマー、例えば、（メタ）アクリラートエステル、ビニルエステル、（メタ）アクリルアミドをさらに含む。少量の疎水性モノマー、例えば、より高級のアルキル（メタ）アクリラート（例えば、Ｃ−４以上）が、水溶性を悪化させない程度で存在しうる。（メタ）アクリラートエステルは混合エチレン／プロピレンオキシドのエステルを含むことができるが、ただし、エチレンオキシド残基はエチレン／プロピレンオキシド残基の少なくとも５０重量％（あるいは少なくとも７５％、あるいは少なくとも９０％）であるか、または混合エチレン／プロピレンオキシド残基のエステルはコポリマーの２０重量％以下、あるいは１５％以下、あるいは１０％以下である。本発明のある実施形態においては、混合エチレン／プロピレンオキシド残基は少なくとも１５０、あるいは少なくとも３００のＭｎを有する。
【００１９】
本発明の好ましい実施形態においては、方法は、エポキシド機能を含むエチレン性不飽和モノマーから誘導される単位を５重量％以下しか含まないコポリマーを使用する。この実施形態の好ましい形態においては、コポリマー中での、エポキシド機能を含むエチレン性不飽和モノマーから誘導される単位の量は１重量％以下、より好ましくは０．５重量％以下、より好ましくは０．１重量％以下、より好ましくは０．０５重量％以下、より好ましくは０重量％である。
【００２０】
本発明の好ましい実施形態においては、コポリマーを含む組成物は少なくとも３、より好ましくは少なくとも４、より好ましくは少なくとも４．５のｐＨを有する。好ましい実施形態においては、組成物は７以下、より好ましくは６以下のｐＨを有する。
【００２１】
本発明のある実施形態においては、組成物は架橋剤から誘導される重合単位を含む。本発明と共に使用するのに好適な架橋剤には、多エチレン性不飽和モノマーが挙げられる。この実施形態のいくつかの形態においては、架橋剤由来単位は、１，４−ブタンジオールジアクリラート、１，４−ブタンジオールジメタクリラート、１，６−ヘキサンジオールジアクリラート、１，１，１−トリメチロールプロパントリアクリラート、１，１，１−トリメチロールプロパントリメタクリラート、アリルメタクリラート、ジビニルベンゼンおよびＮ−アリルアクリルアミドから選択される架橋剤から誘導される。これらの実施形態のある形態においては、架橋剤由来の単位は、１，１，１−トリメチロールプロパントリメタクリラートから選択される架橋剤から誘導される。これらの実施形態のいくつかの形態においては、組成物は（固形分を基準にして）０．０１〜１０重量％の架橋剤を含む。これら実施形態のある形態においては、組成物は（固形分を基準にして）０．０１〜５重量％の架橋剤を含む。これら実施形態のある形態においては、組成物は（固形分を基準にして）０．０１〜１重量％の架橋剤を含む。
【００２２】
本発明の好ましい実施形態においては、架橋剤に由来する重合単位を含まないか、そうでなければ架橋剤に由来する重合単位を０．００５重量％以下の量で含むコポリマーが使用される。本発明のより好ましい実施形態においては、架橋剤に由来する重合単位を含まないコポリマーが使用される。
【００２３】
水性組成物が本明細書に記載されたコポリマーを含み、かつＡｇ（Ｉ）イオンの形態の銀も含む場合には、本明細書においてはこのコポリマーおよび銀の混合物はそのコポリマーと銀イオンとの複合体と称される。
【００２４】
組成物中の銀の量を、コポリマーの乾燥重量を基準にした重量パーセンテージで特徴付けるのが有用である。本発明の好ましい実施形態においては、組成物はコポリマーの乾燥重量を基準にして１重量％以上、より好ましくは２重量％以上、より好ましくは３重量％以上、より好ましくは５重量％以上の量で銀を含む。本発明の好ましい実施形態においては、コポリマーはコポリマーの乾燥重量を基準にして５０重量％以下、より好ましくは４０重量％以下、より好ましくは２０重量％以下、より好ましくは１５重量％以下の量で銀を含む。
【００２５】
銀はＡｇ（Ｉ）イオンの形態であり、これは典型的には硝酸銀の形態で導入される。コポリマーの製造方法は、例えば、米国特許出願公開第２００５／０２２７８９５号にすでに開示されており、かつ本明細書の実施例にも開示されている。本発明のある実施形態においては、処理された布によって銀の保持を増大させるために、銀と複合体形成していない追加のコポリマーが添加されるか、および／またはアミン化合物もしくはポリマーが添加されうる。本発明のある実施形態においては、布処理剤は、エポキシ樹脂、ポリウレタンもしくはこれらの組み合わせを含む。
【００２６】
本発明のある実施形態においては、エポキシ樹脂は少なくとも二官能性のエポキシ化合物、すなわち、分子あたり少なくとも２つのエポキシ基を有する化合物を含む。これら実施形態のある形態においては、エポキシ樹脂は、ビス−グリシジルエーテルもしくはエステル、トリグリシジルイソシアヌラート、１−エポキシエチル−３，４−エポキシシクロヘキサン、ビニルシクロヘキセンジオキシド、ジカルボン酸のジグリシジルエステル、ジオール、トリオールもしくはポリオールのジグリシジルエーテルを含む。ビス−グリシジルエステルおよびエーテルの好適な例には、ビスフェノールＡジグリシジルエーテル、ジグリシジルアジパート；１，４−ジグリシジルブチルエーテル；エチレングリコールジグリシジルエーテル；グリセロール、エリスリトール、ペンタエリスリトール、トリメチロールプロパンおよびソルビトールのグリシジルエーテル；エポキシレゾルシノールエーテル；並びにポリエチレングリコールのジグリシジルエーテルが挙げられる。本発明のある実施形態においては、エポキシ樹脂はグリシジル（メタ）アクリラートおよび／またはアリルグリシジルエーテルのポリマーを含む。本発明のある実施形態においては、エポキシ樹脂はエポキシド当量：Ｘモノマー単位の当量の比率０．１：１〜１０：１を生じさせる量で存在する。好ましくは、この比率は０．２以上：１、あるいは０．３以上：１、あるいは０．５以上：１、あるいは０．８以上：１である。あるいは、この比率は７以下：１、あるいは５以下：１、あるいは４以下：１、あるいは３以下：１である。
【００２７】
本発明のある実施形態においては、コポリマーに加えてアミン硬化剤が使用される。このアミン硬化剤は、当該技術分野において周知であり、例えば、国際公開第ＷＯ２００５／０８０４８１号に記載されている。これら硬化剤には、多官能性第一級および第二級アミン、並びに何らかの第三級アミン、例えば、アミン含有ポリマーが挙げられる。
【００２８】
本発明のある実施形態においては、ポリエステルポリウレタンはポリエステルポリオールおよびジイソシアナートの重合残基を含む。ジイソシアナートは芳香族ジイソシアナート、例えば、トルエンジイソシアナート（ＴＤＩ）、ジフェニルメタンジイソシアナート（ＭＤＩ）、ｐ−キシリレンジイソシアナート、テトラメチルキシレンジイソシアナート、この異性体もしくはこの混合物；または脂肪族ジイソシアナート、例えば、１，６−ヘキサメチレンジイソシアナート、水素化メチレンジフェニルジイソシアナート（ＨＭＤＩ）、エチレンジイソシアナート、イソホロンジイソシアナート、シクロヘキサン−１，４−ジイソシアナートまたはこれらの混合物であり得る。芳香族ジイソシアナートの中では、ＭＤＩが好ましく、特に４，４’および２，４’異性体の混合物が好ましい。好ましい脂肪族ジイソシアナートには、例えば、１，６−ヘキサメチレンジイソシアナート、水素化メチレンジフェニルジイソシアナート（ＨＭＤＩ）、イソホロンジイソシアナートおよびこれらの混合物が挙げられる。ポリエステルポリオールには、例えば、エチレングリコール、プロピレングリコール、ジエチレングリコール、ネオペンチルグリコール、トリメチロールプロパン、グリセロール、ペンタエリスリトール、１，４−ブタンジオール、１，６−ヘキサンジオール、フランジメタノール、シクロヘキサン１，６−ジメタノール、炭酸ジメチルから製造されたジオールのような多価アルコール、および上記多価アルコールのいずれかもしくはこれらの混合物と、ポリカルボン酸もしくはラクトン、特にジカルボン酸、例えば、コハク酸、アジピン酸、グルタル酸、フタル酸およびカプロラクトンとのヒドロキシ末端生成物が挙げられる。好ましいポリエステルポリオールには、例えば、アジピン酸と、ヘキサンジオール、エチレングリコール、１，４−ブタンジオール、プロピレングリコールおよびシクロヘキサン−１，６−ジメチロールから選択されるジオールとから形成されるものが挙げられる。２より多いヒドロキシル基を有する好ましい多価アルコールは、ポリオールの２重量％以下、あるいは１重量％以下、あるいは０．５重量％以下の程度で存在する。本発明のある実施形態においては、ポリウレタンは１０，０００〜１００，０００のＭｎおよび２００，０００〜２，０００，０００のＭｗを有する。本発明のある実施形態においては、ポリエステルポリウレタンは脂肪族ポリエステルポリウレタンであり、すなわち、それは脂肪族ポリエステルポリオールおよび脂肪族ジイソシアナートの重合残基を含む。
【００２９】
本発明の組成物は１種以上の柔軟剤を含む。柔軟剤は布の柔らかさを向上させるために使用されうる化合物である。柔軟剤には、例えば、シリコーン化合物およびカチオン性高アルキル化合物が挙げられる。カチオン性高アルキル化合物はカチオン基および８個以上の炭素原子を有するアルキル基を含む化合物である。カチオン基には、例えば、第四級アンモニウム基が挙げられる。
【００３０】
シリコーン化合物は構造（Ｉ）の繰り返し単位を有するポリマーである：
【化１】
2012112087.tif 000002
式中、ｎは３以上であり、Ｒ１１およびＲ１２はそれぞれ独立して、置換もしくは非置換の有機基である。ある柔軟剤は、１以上のアミノ基を含むシリコーン化合物（本明細書においては、「アミノ官能性シリコーン」と称される）である。このアミノ基は第一級、第二級、第三級もしくは第四級であり得る。好ましい柔軟剤はアミノ官能性シリコーンである。
【００３１】
このアミノ基は式（ＩＩ）もしくは（ＩＩＩ）の構造を有する化学基である：
【化２】
2012112087.tif 000003
【化３】
2012112087.tif 000004
式中、Ｒ１およびＲ２のそれぞれは、水素であるか、または構造（ＩＩ）に示される炭素原子がＲ１およびＲ２内の炭素原子に結合している有機基であり；Ｒ３、Ｒ４およびＲ５のそれぞれは、水素であるか、または構造（ＩＩ）もしくは構造（ＩＩＩ）に示される窒素原子がＲ３、Ｒ４およびＲ５内の炭素原子と結合している有機基であり；並びに、
【化４】
2012112087.tif 000005
はアニオンである。
本明細書においては、アミノ基を有する化合物はアミノ官能基または同義語としてアミン官能基を有すると称される。
【００３２】
本明細書において使用される場合、用語「アミノ基」はアミド基を含まない。アミド基は構造（ＩＶ）を有する：
【化５】
2012112087.tif 000006
式中、Ｒ７およびＲ８は上述のＲ３およびＲ４と同じ特徴を有する。好ましい実施形態においては、組成物はアミド基を有する柔軟剤を含まない。より好ましい実施形態においては、組成物はアミン官能性シリコーンポリマーではない柔軟剤を含まない。
【００３３】
本発明の組成物は水性である。好ましくは、本発明の組成物中の水の量は組成物の重量を基準にして５０重量％以上、より好ましくは７５重量％以上、より好ましくは９０重量％以上である。
【００３４】
本発明の組成物においては、柔軟剤は分散されている。
【実施例】
【００３５】
ここで、本発明のいくつかの実施形態が以下の実施例において詳細に説明される。実施例において以下に示される全ての分率およびパーセンテージは他に特定されない限りは重量基準である。実施例における全ての操作は他に特定されない限りは２０℃で行われた。
【００３６】
コポリマー溶液「Ａ」は以下のように製造された：
６０％ビニルイミダゾール（ＶＩ）／４０％ポリ（エチレングリコール）メチルエーテルメタクリラート（ＭＰＥＧＭＡ）（Ｍｎ３００）ポリマーのサンプルが以下の手順に従って製造された。８４７．４ｍｌの脱イオン水（ＤｉＷ）を収容した３Ｌの反応容器を窒素下で８５℃に加熱した後で、１８２ｇのＤｉＷ、３０．１ｇの２９％水性アンモニア、および１２．１ｇのＶａｚｏ−６８（４，４’−アゾビス［４−シアノペンタン酸］ＣＡＳ＃２６３８−９４−０）からなる溶液をこの反応容器に１．４ｇ／分で、１５０分間添加した。同時に、２０７．７ｇのＤｉＷ、９２．３ｇのビニルイミダゾール（ＣＡＳ＃１０７２−６３−５）および６１．６ｇのポリ（エチレングリコール）メチルエーテルメタクリラート（ＭＰＥＧＭＡ、ＣＡＳ＃２６９１５−７２−０、典型的なＭｎ＝３００）の溶液がこの反応フラスコに４．０ｇ／分で、１２０分間供給され、次いで、２００ｇのＤｉＷすすぎが４．８ｇ／分で３０分間供給された。反応混合物は８５℃で１５分間保持され、４０．１ｇのＤｉＷ、１０．３ｇの２９％水性アンモニア、および２．１ｇのＶａｚｏ−６８の第２の混合物がこの反応容器に０．３４ｇ／分で９０分間添加され、次いで８５℃で１２０分間保持し、３２ｇのＤｉＷのすすぎが行われた。次いで、この混合物は室温まで冷却され、ｐＨ９．０で１９．９％固形分の透明で薄黄色の溶液が得られた。
【００３７】
銀−ポリマー複合体の溶液「Ｂ」は以下の材料を混合することにより以下のように製造された：
ポリマー溶液Ａ  ６０ｇ；
ＨＮＯ３、水中７０重量％濃度  １０ｇ；
ＡｇＮＯ３  水中５０重量％濃度  ４ｇ；
過酸化水素、水中３５重量％濃度  ０．５ｇ。
得られた溶液Ｂは計算値１．７重量％の銀を有している。
【００３８】
処理溶液は、水道水、溶液Ｂおよび柔軟剤を用いて製造された。溶液Ｂの量は処理溶液１００重量部あたり、０．８重量部であった。柔軟剤の量は処理溶液１００重量部あたり、３重量部であった。各処理溶液のｐＨは水酸化ナトリウム溶液で５．５に調節された。
【００３９】
１００％ポリエチレンテレフタラート（ＰＥＴ）布が３ｍ／分の速度で運転するマチスパダー（Ｍａｔｈｉｓ  Ｐａｄｄｅｒ）を用いて処理された。過剰な溶液は、このウェブを３ｂａｒの圧力のローラーニップを通してこのウェブから搾って除かれた。この布は、次いで、オーブン内で１５０℃で２分間乾燥させられた。この乾燥させられた処理された布は家庭用洗濯機を用いて、ＩＳＯ６３３０「テキスタイル−テキスタイル試験方法のための家庭用洗濯および乾燥手順」（第二版、２０００−１２−１５）を用い、いくつかの変更を伴って洗濯された。洗濯は以下の通り行われた：
洗濯機：頂部添加、攪拌型（ＩＳＯ６３３０についてのタイプＢ）
サイクル：ノーマル（１２分間攪拌洗浄、次いで、一回のすすぎ、次いですすぎ／スピン）
水温：洗浄４０±２℃（１０５°Ｆ）；およびすすぎ：低温、測定されず
水の硬度はモニターされ、１００〜１２０ｐｐｍの範囲である
添加サイズ：小型、水４４Ｌ
洗剤：タイド（Ｔｉｄｅ商標）フリーウルトラ２Ｘ、２．４ｍｌ（ＩＳＯ６３３０の洗浄サイクルの終わりに、発生する泡は３ｃｍを超えない）
バラスト：バラストのために通常２枚のｔ−シャツが使用されるが、試験される被検査物の体積に応じて変動する。
被検査物は洗濯中の保護のためにデリケート洗濯袋内に入れられる。
被検査物はその日の終わりに物干し（ｌｉｎｅ）乾燥させられる。
【００４０】
使用された柔軟剤は以下の通りであった：
Ｌａｖａｓｏｆｔ商標ＭＥＣ＝アミノシリコーンポリマーのマイクロエマルション（Ｄｙｓｔａｒ）
ＤＣ−１７１６＝架橋ＯＨポリジメチルシロキサンのカチオン性マイクロエマルション（ダウコーニング）
ＤＣ２−８０３５＝アミノ官能性シリコーンポリマー（ダウコーニング）
ＤＣ２−８１９４＝アミン官能性シリコーンポリマー（ダウコーニング）
Ｕｌｔｒａｔｅｘ商標ＳＩ＝アミノ柔軟剤のマクロエマルション（ハンツマン；Ｈｕｎｓｔｍａｎ）
Ｕｌｔｒａｔｅｘ商標ＦＭＩ＝アミノ柔軟剤のマイクロエマルション（ハンツマン）
Ｍａｇｎａｓｏｆｔ商標ＳＲＳ＝ブロックコポリマーシリコーン−アミノポリエチレンオキシド（ＧＥ）
Ｅｖｏｓｏｆｔ商標ＨＳＰ＝親水性シリコーンマイクロエマルション
【００４１】
布のサンプルは０、もしくは２０、もしくは５０洗浄サイクルの後で取り出され、Ｘ線蛍光誘導結合プラズマ質量分析技術によって銀について分析された。各サンプルは二回試験された。データは表１に示される（比較例は実施例番号に「Ｃ」が付されている）。
【００４２】
【表１】
2012112087.tif 000007
【００４３】
Ｍａｇｎａｓｏｆｔ商標ＳＲＳは水に可溶性であり、分散されていないので、Ｃ１０は比較例である。
Ｅｖｏｓｏｆｔ商標ＨＳＰはアミノ官能性ではないので、Ｃ１１は比較例である。
実施例の配合物は比較例の配合物よりも良好な銀の保持を示す。
アミノ官能基を有するシリコーンは最も良好に機能する。
【外国語明細書】
2012112087000001.pdf
2012112087000002.pdf
2012112087000003.pdf